(57)【要約】【課題】吸湿性、吸水性および速乾性に優れ、例えば、手袋、肌着、靴下、シャツ、洋服などの衣類をはじめ、フェースマスク、紙おむつ用素材、拭き取り化粧水シートなどの化粧用シートなどの種々の用途に使用することができるレーヨン繊維、当該レーヨン繊維を含有する編織布および当該レーヨン繊維を含有する不織布を提供する。【解決手段】保湿性を有するレーヨン繊維であって、レーヨン１００質量部あたりスイゼンジノリ由来多糖体０．０１〜０．５質量部の割合でスイゼンジノリ由来多糖体を含有していることを特徴とする。【選択図】なし【特許請求の範囲】
【請求項１】
保湿性を有するレーヨン繊維であって、レーヨン１００質量部あたりスイゼンジノリ由来多糖体０．０１〜０．５質量部の割合でスイゼンジノリ由来多糖体を含有していることを特徴とするレーヨン繊維。
【請求項２】
請求項１に記載のレーヨン繊維を含有することを特徴とする編織布。
【請求項３】
請求項１に記載のレーヨン繊維を含有することを特徴とする不織布。
【発明の詳細な説明】
【技術分野】
【０００１】
本発明は、レーヨン繊維に関する。さらに詳しくは、本発明は、吸湿性、吸水性および速乾性に優れ、手袋、肌着、靴下、シャツ、洋服などの衣類をはじめ、フェースマスク、紙おむつ用素材、拭き取り化粧水シートなどの化粧用シートなどの種々の用途に使用することが期待されるレーヨン繊維、当該レーヨン繊維を含有する編織布、および当該レーヨン繊維を含有する不織布に関する。
【背景技術】
【０００２】
保湿性に優れたレーヨン繊維として、備長炭を粉砕した多数の備長炭微粒子をレーヨン繊維の母体に埋入させた保湿性レーヨン繊維が提案されている（例えば、特許文献１参照）。前記レーヨン繊維は、保湿性に優れ、当該レーヨン繊維を皮膚から取り去った後であっても水分を肌に保持させることができることから、化粧用シートに使用することができるものである。
【０００３】
しかし、前記保湿性レーヨン繊維には備長炭が使用されており、保湿性を向上させるために当該備長炭の量を増加させると備長炭による当該保湿性レーヨン繊維の着色が濃くなることから下着などの用途に適さなくなる。また、保湿性レーヨン繊維の保湿性は、当該保湿性レーヨン繊維に含まれている備長炭に由来することから、それほど高いものではない。
【０００４】
また、近年においては、吸湿性、吸水性および速乾性に優れているレーヨン繊維の開発が望まれている。
【先行技術文献】
【特許文献】
【０００５】
【特許文献１】特開２００９−２９９２１１号公報
【発明の概要】
【発明が解決しようとする課題】
【０００６】
本発明は、前記従来技術に鑑みてなされたものであり、吸湿性、吸水性および速乾性に優れ、例えば、手袋、肌着、靴下、シャツ、洋服などの衣類をはじめ、フェースマスク、紙おむつ用素材、拭き取り化粧水シートなどの化粧用シートなどの種々の用途に使用することが期待されるレーヨン繊維、当該レーヨン繊維を含有する編織布、および当該レーヨン繊維を含有する不織布を提供することを課題とする。
【課題を解決するための手段】
【０００７】
本発明は、
（１）  保湿性を有するレーヨン繊維であって、レーヨン１００質量部あたりスイゼンジノリ由来多糖体０．０１〜０．５質量部の割合でスイゼンジノリ由来多糖体を含有していることを特徴とするレーヨン繊維、
（２）  前記（１）に記載のレーヨン繊維を含有することを特徴とする編織布、および
（３）  前記（１）に記載のレーヨン繊維を含有することを特徴とする不織布
に関する。
【発明の効果】
【０００８】
本発明によれば、吸湿性、吸水性および速乾性に優れ、例えば、手袋、肌着、靴下、シャツ、洋服などの衣類をはじめ、フェースマスク、紙おむつ用素材、拭き取り化粧水シートなどの化粧用シートなどの種々の用途に使用することが期待されるレーヨン繊維、当該レーヨン繊維を含有する編織布、および当該レーヨン繊維を含有する不織布が提供される。
【図面の簡単な説明】
【０００９】
【図１】実施例１０〜１２および比較例３で得られた不織布の吸水率Ｂの経時変化の測定結果を示すグラフである。
【発明を実施するための形態】
【００１０】
本発明のレーヨン繊維は、前記したように、保湿性を有するレーヨン繊維であって、レーヨン１００質量部あたりスイゼンジノリ由来多糖体０．０１〜０．５質量部の割合でスイゼンジノリ由来多糖体を含有していることを特徴とする。
【００１１】
本発明のレーヨン繊維の原料として、レーヨンおよびスイゼンジノリ由来多糖体が用いられる。当該原料には、本発明の目的を阻害しない範囲で、例えば、染料、顔料などの着色剤、帯電防止剤、柔軟剤、抗菌剤などの添加剤が含まれていてもよい。
【００１２】
レーヨンには、一般にレーヨン繊維に使用されているビスコースを用いることができる。ビスコースは、例えば、亜硫酸パルプなどの原料パルプを１７〜１８質量％程度の水酸化ナトリウム水溶液に浸漬し、得られたアルカリセルロースを圧搾し、粉砕し、必要により熟成させ、当該アルカリセルロースに二硫化炭素を吹き付けることにより、ザンテートを調製した後、当該ザンテートを水酸化ナトリウム水溶液などのアルカリ水溶液に溶解させることによって調製することができる。ビスコースには、一般に、セルロースが７〜１０質量％程度の含有率で含まれており、水酸化ナトリウムなどのアルカリが３〜１０質量％程度の含有率で含まれている。
【００１３】
スイゼンジノリ由来多糖体は、スイゼンジノリから抽出された高分子多糖類である。スイゼンジノリは、日本国の九州地方に自生している淡水性藍藻類である。スイゼンジノリは、天然由来のものであってもよく、培養されたものであってもよい。スイゼンジノリは、そのままの状態で用いてもよく、乾燥させたものを用いてもよい。
【００１４】
スイゼンジノリ由来多糖体は、ヘキソース構造を有する糖構造体およびペントース構造を有する糖構造体がα−グリコシド結合またはβ−グリコシド結合によって直鎖状または分岐鎖状に連結した繰り返し単位を有しており、硫酸化ムラミン酸を含有する。
【００１５】
スイゼンジノリ由来多糖体は、吸湿性、吸水性および速乾性に優れたレーヨン繊維を得る観点から、糖構造体としてヘキソース、ペントースおよび硫酸化ムラミン酸を含有し、式(I)：
【００１６】
【化１】
2019011542.tif 000002
【００１７】
（式中、Ｒ1〜Ｒ8はそれぞれ独立して水酸基、スルホオキシ基または炭素数１〜３のアルコキシ基を示す）
で表わされる３糖構造と、ヘキソースおよびペントースを構成単糖として有する２糖構造、ヘキソースおよびデオキシヘキソースを構成単糖として有する２糖構造、２つのペントースを構成単糖として有する２糖構造、ペントースおよびデオキシヘキソースを構成単糖として有する２糖構造、２つのヘキソサミンを構成単糖として有する２糖構造、およびウロン酸およびデオキシヘキソースを構成単糖として有する２糖構造からなる群より選ばれた少なくとも１種の２糖構造とを含有していることが好ましい。
【００１８】
式(I)において、Ｒ1〜Ｒ8は、それぞれ独立して、水酸基、スルホオキシ基または炭素数１〜３のアルコキシ基である。炭素数１〜３のアルコキシ基としては、例えば、メトキシ基、エトキシ基などが挙げられるが、本発明は、かかる例示のみに限定されるものではない。これらの炭素数１〜３のアルコキシ基のなかでは、吸湿性、吸水性および速乾性に優れたレーヨン繊維を得る観点から、メトキシ基が好ましい。
【００１９】
２糖構造において、ヘキソースとしては、例えば、グルコース、ガラクトース、マンノースなどのアルドヘキソースなどが挙げられるが、本発明は、かかる例示のみに限定されるものではない。これらのヘキソースのなかでは、吸湿性、吸水性および速乾性に優れたレーヨン繊維を得る観点から、アルドヘキソースが好ましく、グルコース、ガラクトースおよびマンノースがより好ましい。ペントースとしては、例えば、キシロース、アラビノースなどが挙げられるが、本発明は、かかる例示のみに限定されるものではない。これらのペントースのなかでは、吸湿性、吸水性および速乾性に優れたレーヨン繊維を得る観点から、キシロースおよびアラビノースが好ましい。デオキシヘキソースとしては、フコース、ラムノースなどが挙げられるが、本発明は、かかる例示のみに限定されるものではない。これらのデオキシヘキソースのなかでは、吸湿性、吸水性および速乾性に優れたレーヨン繊維を得る観点から、フコースおよびラムノースが好ましい。ウロン酸としては、例えば、グルクロン酸、ガラクツロン酸などが挙げられるが、本発明は、かかる例示のみに限定されるものではない。これらのウロン酸のなかでは、吸湿性、吸水性および速乾性に優れたレーヨン繊維を得る観点から、グルクロン酸およびガラクツロン酸が好ましい。
【００２０】
前記スイゼンジノリ由来多糖体を調製する方法としては、例えば、国際公開第２００８／０６２５７４号に記載の方法などが挙げられる。前記スイゼンジノリ由来多糖体を調製する具体的な方法としては、例えば、以下の調製例に記載されているように、スイゼンジノリをアルカリ水溶液に添加し、スイゼンジノリに含まれているスイゼンジノリ由来多糖体をアルカリ水溶液に抽出させる方法などが挙げられるが、本発明は、かかる例示のみに限定されるものではない。
【００２１】
なお、スイゼンジノリは、例えば、水洗などによって水溶性色素があらかじめ除去されていてもよく、メタノール、エタノール、イソプロパノールなどのアルコールなどでスイゼンジノリを洗浄することによって脂溶性色素があらかじめ除去されていてもよい。
【００２２】
スイゼンジノリ由来多糖体を調製する際に用いられるアルカリ水溶液のアルカリとしては、例えば、水酸化ナトリウム、水酸化カリウム、アンモニアなどが挙げられるが、本発明は、かかる例示のみに限定されるものではない。これらのアルカリのなかでは、水酸化ナトリウムが好ましい。
【００２３】
アルカリ水溶液におけるアルカリの濃度は、通常、０．０１〜１Ｎ程度であることが好ましい。スイゼンジノリをアルカリ水溶液に添加する際のアルカリ水溶液の温度は、好ましくは２０〜９０℃、より好ましくは６０〜８５℃である。スイゼンジノリをアルカリ水溶液に添加した後、得られた混合物を１〜５時間程度攪拌することが好ましい。
【００２４】
以上のようにしてアルカリ水溶液を用いることにより、スイゼンジノリからスイゼンジノリ由来多糖体をアルカリ水溶液中に抽出することができる。
【００２５】
スイゼンジノリ由来多糖体の重量平均分子量は、特に限定されないが、吸湿性、吸水性および速乾性に優れたレーヨン繊維を得る観点から、好ましくは２０００以上、より好ましくは５０００以上、さらに好ましくは１万以上であり、前記と同様に吸湿性、吸水性および速乾性に優れたレーヨン繊維を得る観点から、好ましくは４０００万以下、より好ましくは２０００万以下、より一層好ましくは１０００万以下、さらに好ましくは５００万以下、さらに一層好ましくは３００万以下、特に好ましくは１００万以下である。なお、スイゼンジノリ由来多糖体の重量平均分子量は、ゲル濾過クロマトグラフィーで測定したときの値である。
【００２６】
スイゼンジノリ由来多糖体の重量平均分子量は、例えば、スイゼンジノリから抽出されたスイゼンジノリ由来多糖体を含有するアルカリ水溶液に酸を添加し、得られた混合溶液を２０〜８０℃程度の温度に加熱することによって調整することができる。前記混合溶液の加熱時間は、当該混合溶液の加熱温度などによって異なるので一概には決定することができないが、通常、０．５〜２時間程度である。酸としては、例えば、塩酸、硫酸、硝酸、リン酸、ホウ酸、ギ酸、酢酸、酪酸などが挙げられるが、本発明は、かかる例示のみに限定されるものではない。
【００２７】
スイゼンジノリ由来多糖体は、必要により、当該スイゼンジノリ抽出多糖類の水溶液をフィルターで濾過し、不溶物を除去することによって精製されていてもよく、スイゼンジノリ由来多糖体の水溶液とメタノール、エタノール、イソプロパノールなどの有機溶媒とを混合することにより、繊維状のスイゼンジノリ由来多糖体に調製されていてもよい。
【００２８】
スイゼンジノリ由来多糖体の２５℃の水に対する溶解度は、通常、２〜３０％程度である。
【００２９】
スイゼンジノリ由来多糖体は、商業的に容易に入手することができるものであり、例えば、グリーンサイエンス・マテリアル（株）から商品名：サクラン（登録商標）として容易に入手することができる。
【００３０】
本発明のレーヨン繊維を製造するにあたり、まず、ビスコースとスイゼンジノリ由来多糖体とを混合する。その際、スイゼンジノリ由来多糖体は、ビスコースとスイゼンジノリ由来多糖体との分散性を向上させる観点から、通常、スイゼンジノリ由来多糖体の水溶液の状態で用いることが好ましい。
【００３１】
ビスコースとスイゼンジノリ由来多糖体とを混合することにより、紡糸原液を調製することができる。
【００３２】
レーヨン１００質量部あたりのスイゼンジノリ由来多糖体の量は、吸湿性、吸水性および速乾性に優れたレーヨン繊維を得る観点から、０．０１質量部以上であり、前記と同様に吸湿性、吸水性および速乾性に優れたレーヨン繊維を得る観点から、０．５質量部以下、好ましくは０．３質量部以下、より好ましくは０．１質量部以下である。
【００３３】
前記で得られた紡糸原液を圧搾ポンプなどで紡糸口金の細孔から凝固浴中に押し出して凝固させることにより、レーヨン繊維を得ることができる。
【００３４】
紡糸口金は、一般に、金と白金との合金、白金とイリジウムとの合金、白金とパラジウムとの合金などの合金で製造されている。紡糸口金の孔径は、目的とするレーヨン繊維の繊度に応じて適宜決定されるが、通常、０．０５〜０．１ｍｍ程度である。紡糸口金に設けられる孔の数は、特に限定されないが、通常、３０個〜２万個程度である。複数の孔から押し出された複数の単繊維は、収束され、１つの束となって１本のレーヨン繊維が形成される。
【００３５】
凝固液には、例えば、希硫酸に硫酸ナトリウム、硫酸アンモニウム、硫酸マグネシウム、硫酸亜鉛などを添加したものを用いることができる。
【００３６】
以上のようにして得られたレーヨン繊維には、必要により、脱硫処理を施してもよい。レーヨン繊維の脱硫処理は、例えば、レーヨン繊維を水洗し、レーヨン繊維に含まれている分解生成物やイオウなどを硫酸ナトリウム水溶液で溶出させることにより、行なうことができる。また、必要により、レーヨン繊維を漂白し、水洗し、乾燥させてもよい。
【００３７】
レーヨン繊維の繊度は、当該レーヨン繊維の用途などによって異なるので一概には決定することができないが、通常、１〜３０デシテックス程度である。レーヨン繊維の繊度は、紡糸口金の孔径を調節することにより、容易に調整することができる。
【００３８】
レーヨン繊維は、必要により延伸させてもよい。また、レーヨン繊維は、長繊維のまま用いてもよく、所望の繊維長となるように切断して短繊維として用いてもよい。レーヨン繊維の繊維長は、当該レーヨン繊維の用途などによって異なることから、当該レーヨン繊維の用途などに応じて適宜決定することが好ましい。
【００３９】
本発明のレーヨン繊維は、吸湿性、吸水性および速乾性に優れていることから、例えば、編織布、不織布などに好適に使用することができる。なお、編織布は、編物または織布を意味する。
【００４０】
編物は、本発明のレーヨン繊維を用い、メリヤス編機などを用いて製造することができる。編物を製造する際には、本発明のレーヨン繊維をそのままの状態で用いてもよく、例えば、本発明のレーヨン繊維とポリエステル繊維、アクリル繊維などの合成繊維、綿糸、毛糸、生糸などの繊維との混紡糸を用いてもよい。
【００４１】
一般に、ポリエステル繊維、アクリル繊維などの合成繊維を含有する混紡糸は、当該混紡糸に使用されている合成繊維が疎水性および親油性を有することから、当該混紡糸がヒトの皮膚と接触したときに皮脂を吸収するため、皮膚の痒みの一因となることが考えられる。
【００４２】
これに対して、ポリエステル繊維、アクリル繊維などの合成繊維以外に、本発明のレーヨン繊維を含有する混紡糸は、当該レーヨン繊維が吸湿性および吸水性に優れていることから、当該混紡糸とヒトの皮膚と接触による皮膚の痒みを抑制することが期待される。
【００４３】
混紡糸における本発明のレーヨン繊維と合成繊維との比（レーヨン繊維／合成繊維：質量比）は、当該混紡糸の用途などによって異なるので一概には決定することができないが、本発明のレーヨン繊維が有する吸湿性、吸水性および速乾性を維持しつつ、合成繊維が有する性質を十分に発現させる観点から、好ましくは１０／９０〜９０／１０、より好ましくは２０／８０〜８０／２０、さらに好ましくは３０／７０〜７０／３０である。
【００４４】
編物としては、例えば、平編み、ゴム編み、パール編みなどが挙げられるが、本発明は、かかる例示のみに限定されるものではない。
【００４５】
本発明のレーヨン繊維を含有する編物は、吸湿性、吸水性および速乾性を有するとともに、柔軟性、伸縮性および弾性を有することから、例えば、肌着、靴下、手袋などの用途に好適に用いることができる。
【００４６】
織布は、本発明のレーヨン繊維を経糸、緯糸、または経糸と緯糸の双方に用い、織機などを用いて製造することができる。
【００４７】
織布は、経緯糸の一部または全部に本発明のレーヨン繊維を含有する混紡糸が用いられた混紡織物であってもよく、経糸と緯糸との組成が相違し、経糸および／または緯糸に本発明のレーヨン繊維が使用されている交織織物であってもよく、さらに本発明のレーヨン繊維を含有し、繊維径が異なる経糸と緯糸とが用いられている高配織物であってもよい。
【００４８】
織布が有する組織としては、例えば、平織り組織、斜文織り組織、綾織り組織、朱子織り組織、変化組織などが挙げられるが、本発明は、かかる例示のみに限定されるものではない。
【００４９】
本発明のレーヨン繊維を含有する織布は、吸湿性、吸水性および速乾性を有することから、例えば、シャツ、洋服などに好適に用いることができる。
【００５０】
不織布は、本発明のレーヨン繊維を含有する繊維として用い、乾式法または湿式法によって製造することができる。
【００５１】
不織布に用いられる繊維は、本発明のレーヨン繊維のみであってもよく、本発明のレーヨン繊維とポリエステル繊維、アクリル繊維などの合成繊維、綿糸、毛糸、生糸などの繊維との混紡糸であってもよい。
【００５２】
乾式法としては、例えば、ケミカルポンド法、サーマルポンド法、ニードルパンチ法、エアレイド法などに代表される機械結合法などが挙げられるが、本発明は、かかる例示のみに限定されるものではない。湿式法としては、例えば、水流交絡法などが挙げられるが、本発明は、かかる例示のみに限定されるものではない。
【００５３】
本発明のレーヨン繊維を含有する不織布は、吸湿性、吸水性および速乾性を有することから、例えば、衣類をはじめ、フェースマスク、紙おむつ用素材、拭き取り化粧水シートなどの化粧用シートなどに好適に用いることができる。
【００５４】
以上説明したように、本発明のレーヨン繊維は、吸湿性、吸水性および速乾性に優れていることから、手袋、肌着、靴下、シャツ、洋服などの衣類をはじめ、フェースマスク、紙おむつ用素材、拭き取り化粧水シートなどの化粧用シートなどの種々の用途に好適に使用することができる。
【実施例】
【００５５】
次に、本発明を実施例に基づいてさらに詳細に説明するが、本発明は、かかる実施例のみに限定されるものではない。
【００５６】
調製例１
原料パルプを約１８質量％水酸化ナトリウム水溶液に浸漬し、圧搾した後、粉砕することにより、アルカリセルロースを得た。前記で得られたアルカリセルロースを４０〜６０℃の温度で６時間程度放置した後、当該アルカリセルロースに二硫化炭素を吹き付けて当該アルカリセルロースと二硫化炭素とを反応させることにより、ザンテートを得た。前記で得られたザンテートを希水酸化ナトリウム水溶液に溶解させることにより、ビスコースを調製した。
【００５７】
前記で得られたビスコースにおけるセルロースの含有率は９質量％であり、前記ビスコースにおけるアルカリの含有率は５質量％であり、前記ビスコースの２５℃における落球粘度は５０秒であった。なお、落球粘度は、ＪＩＳ  Ｚ８８０３に記載の方法で測定したときの値である。
【００５８】
調製例２
凍結されたスイゼンジノリ１ｋｇを融解した後、水洗した。前記スイゼンジノリをｐＨが３．０の塩酸５Ｌ中に添加し、攪拌下で６０℃に１時間加熱し、当該塩酸から取り出した後、３０容量％の水を含有するイソプロパノール水溶液に添加し、６０℃の温度で攪拌しながら約１２時間に加熱した。次に、スイゼンジノリを前記イソプロパノール水溶液から分離し、大気中にて室温下で約１２時間放置することによって乾燥させ、スイゼンジノリの乾燥物約１２ｇを得た。
【００５９】
前記で得られたスイゼンジノリ乾燥物約１２ｇを０．１Ｎ水酸化ナトリウム水溶液４Ｌ（リットル。以下同じ）中に添加し、攪拌下で７０℃に３時間加熱することにより、当該スイゼンジノリ乾燥物を水酸化ナトリウム水溶液に溶解させた。得られた溶液を塩酸で中和させ、ガーゼで濾過することにより、スイゼンジノリ由来多糖体の溶液約３．９Ｌを得た。
【００６０】
次に、前記で得られたスイゼンジノリ由来多糖体の溶液を攪拌下でイソプロパノールに添加することにより、繊維状のスイゼンジノリ由来多糖体を得た。前記で得られた繊維状のスイゼンジノリ由来多糖体を減圧乾燥させることによってイソプロパノールを除去し、乾燥されたスイゼンジノリ由来多糖体約７．５ｇを得た。
【００６１】
実施例１
ビスコースに含まれるレーヨン１００質量部あたりのスイゼンジノリ由来多糖体の量が０．０１質量部となるように、前記で得られたビスコースと前記で得られたスイゼンジノリ由来多糖体とを混合し、均一な組成となるようにスイゼンジノリ由来多糖体を溶解させることにより、紡糸原液を調製した。
【００６２】
前記で得られた紡糸原液を孔径が０．０６ｍｍであるノズル１３０００個が設けられている紡糸口金を４７℃の凝固浴（硫酸９５ｇ／Ｌ、硫酸ナトリウム３５０ｇ／Ｌおよび硫酸亜鉛１２．５ｇ／Ｌを含有する硫酸水溶液）に含浸させ、当該紡糸口金のノズルから紡糸原液を紡糸速度６０ｍ／ｍｉｎにて押し出し、凝固させることによって紡糸し、延伸させた後、切断することにより、繊度１．４デシテックス、繊維長３８ｍｍのレーヨン繊維を得た。
【００６３】
次に、ＪＩＳ  Ｌ１０１５  ８．２６「水膨潤度測定法」に準じ、前記で得られたレーヨン繊維の水膨潤度を以下の測定方法で測定した。その結果を表１に示す。
【００６４】
〔水膨潤度の測定方法〕
２０±２℃の水２００ｍＬを入れた５００ｍＬ容のビーカー中にレーヨン繊維約２ｇを添加し、水中に完全に水没させ、当該ビーカーを２０±２℃の恒温槽中に１５分間放置した後、遠心力１０００〜１０５０Ｇにて１０分間遠心分離機で脱水させた。脱水させたレーヨン繊維の質量および当該レーヨン繊維の絶乾質量を秤量し、式：
[水膨潤度]
＝｛［（脱水させたレーヨン繊維の質量）−（レーヨン繊維の絶乾質量）］
÷［レーヨン繊維の絶乾質量]｝×１００
に基づいて水膨潤度を求めた。
【００６５】
実施例２
実施例１において、ビスコースに含まれるレーヨン１００質量部あたりのスイゼンジノリ由来多糖体の量を０．０２質量部に調整したこと以外は、実施例１と同様にして繊度１．４デシテックス、繊維長３８ｍｍのレーヨン繊維を得た。得られたレーヨン繊維の水膨潤度を前記と同様にして求めた。その結果を表１に示す。
【００６６】
実施例３
実施例１において、ビスコースに含まれるレーヨン１００質量部あたりのスイゼンジノリ由来多糖体の量を０．０５質量部に調整したこと以外は、実施例１と同様にして繊度１．４デシテックス、繊維長３８ｍｍのレーヨン繊維を得た。得られたレーヨン繊維の水膨潤度を前記と同様にして求めた。その結果を表１に示す。
【００６７】
実施例４
実施例１において、ビスコースに含まれるレーヨン１００質量部あたりのスイゼンジノリ由来多糖体の量を０．１０質量部に調整したこと以外は、実施例１と同様にして繊度１．４デシテックス、繊維長３８ｍｍのレーヨン繊維を得た。得られたレーヨン繊維の水膨潤度を前記と同様にして求めた。その結果を表１に示す。
【００６８】
比較例１
実施例１において、スイゼンジノリ由来多糖体を使用しなかったこと以外は、実施例１と同様にして繊度１．４デシテックス、繊維長３８ｍｍのレーヨン繊維を得た。得られたレーヨン繊維の水膨潤度を前記と同様にして求めた。その結果を表１に示す。
【００６９】
【表１】
2019011542.tif 000003
【００７０】
表１に示された結果から、実施例１〜４で得られたレーヨン繊維は、比較例１で得られたスイゼンジノリ由来多糖体を含有しないレーヨン繊維と対比して、水膨潤度が１０ポイント以上も高いことから、吸湿性に顕著に優れていることがわかる。
【００７１】
製造例１
実施例２で得られたレーヨン繊維の含有率が３０質量％、綿の含有率が７０質量％となるようにレーヨン繊維と綿とを均一な組成となるように混合し、撚数２２回／吋（約８．７回／ｃｍ）でリング紡績することにより、４０単糸のレーヨン／綿混糸を製造した。
【００７２】
製造例２
実施例２で得られたレーヨン繊維の含有率が３０質量％、市販のレーヨン繊維の含有率が７０質量％となるように両者を均一な組成となるように混合し、渦流空気精紡機〔村田機械（株）製、商品名：ＶＯＲＴＥＸ精紡機〕で紡績することにより、４０単糸のレーヨン糸を製造した。
【００７３】
実施例５
表糸に製造例１で得られたレーヨン／綿混糸を用い、裏糸に２２デシテックスのポリウレタン繊維を用い、２８ゲージ、３０吋（約７６．２ｃｍ）の開反巻き取り機付シングルニット編機〔（株）福原精機製作所製〕で表糸の糸長を１００ウェル３００ｍｍ、裏糸の糸長を１００ウェル１２０ｍｍとなるように調整し、ベア天竺の生機を作製した。
【００７４】
次に、界面活性剤および過酸化水素を含有する９５℃の溶液を用い、前記で得られた生機を液流染色機で４０分間処理することにより、精錬漂白を行なった後、当該溶液を中和し、当該生機を水洗し、次いで当該生機の柔軟仕上げを行なうことにより、白色編地を得た。
【００７５】
反応染料を含有する中温タイプの染色液を用い、前記で得られた白色編地を液流染色機で６０℃の温度で５０分間染色処理し、次いで当該白色編地を洗浄し、中和し、当該白色編地の柔軟仕上げを行なうことにより、染色編地を得た。
【００７６】
実施例６
表糸に製造例２で得られたレーヨン糸およびオーガニックコットンが用いられた綿１００％の糸を１コース×１コースに交互に編成するように糸を配置し、裏糸に２２デシテックスのポリウレタン繊維を用い、２８ゲージ、３０吋（約７６．２ｃｍ）の開反巻き取り機付シングルニット編機〔（株）福原精機製作所製〕で表糸の糸長を１００ウェル３００ｍｍ、裏糸の糸長を１００ウェル１２０ｍｍとなるように調整し、ベア天竺の生機を作製した。
【００７７】
次に、前記で得られたベア天竺の生機を用いて実施例５と同様にして白色編地を作製し、染色編地を作製した。
【００７８】
実施例７
表糸に製造例２で得られたレーヨン糸を用い、裏糸に２２デシテックスのポリウレタン繊維を用い、２８ゲージ、３０吋（約７６．２ｃｍ）の開反巻き取り機付シングルニット編機〔（株）福原精機製作所製〕で表糸の糸長を１００ウェル３００ｍｍ、裏糸の糸長を１００ウェル１２０ｍｍとなるように調整し、ベア天竺の生機を作製した。
【００７９】
次に、前記で得られたベア天竺の生機を用いて実施例５と同様にして白色編地を作製し、染色編地を作製した。
【００８０】
比較例２
表糸にオーガニックコットンが用いられた綿１００％の糸を１コース×１コースに交互に編成するように糸を配置し、裏糸に２２デシテックスのポリウレタン繊維を用い、２８ゲージ、３０吋（約７６．２ｃｍ）の開反巻き取り機付シングルニット編機〔（株）福原精機製作所製〕で表糸の糸長を１００ウェル３００ｍｍ、裏糸の糸長を１００ウェル１２０ｍｍとなるように調整し、ベア天竺の生機を作製した。
【００８１】
次に、前記で得られたベア天竺の生機を用いて実施例５と同様にして白色編地を作製し、染色編地を作製した。
【００８２】
実験例１
実施例５〜７および比較例２で得られた染色編地を用い、以下の評価方法に基づいて各染色編地の性能を評価した。その結果を表２に示す。
【００８３】
〔吸湿性および放湿性の評価方法〕
染色編地を縦１０ｃｍ、横１０ｃｍの大きさに裁断することによって試験片を得た。得られた試験片を槽内温度が２５℃であり、相対湿度が４０％である恒温槽内に入れて当該試験片の質量を測定し、当該質量が一定となるまで放置することにより、試験片Ｘを得た。
【００８４】
次に、前記で得られた試験片Ｘを槽内温度が２５℃であり、相対湿度が８０％である恒温槽内に入れて当該試験片に吸湿させ、当該試験片Ｘの質量を１０秒ごとに測定し、当該質量が一定となるまで放置することにより、試験片Ａを得た。
【００８５】
次に、前記吸湿させた試験片Ａを槽内温度が２５℃であり、相対湿度が４０％である恒温槽内に入れ、当該試験片Ａの質量を１０秒ごとに測定し、当該質量が一定となるまで放置することにより、試験片Ｂを得た。
【００８６】
（１）吸湿量
試験片Ａの質量から試験片Ｂの質量を減じることにより、吸湿量（ｇ）を求めた。
（２）吸湿率
吸湿率は、式：
［吸湿率（％）］＝｛［吸湿量（ｇ）］÷［試験片Ａの質量（ｇ）］｝×１００
に基づいて求めた。
（３）吸湿速度
吸湿速度として、試験片Ｘを恒温槽内に入れたときから試験片Ａが得られるまでに要する時間を測定した。
（４）放湿速度
放湿速度として、試験片Ａを恒温槽内に入れたときから試験片Ｂが得られるまでに要する時間を測定した。
【００８７】
（５）吸湿性Ａ
比較例２で得られた染色編地の吸湿量を１００としたときの実施例５〜７で得られた染色編地の吸湿量の相対値を求め、その値を吸湿性の指標とした。なお、染色編地の吸湿性Ａの値が大きいほど、当該染色編地は吸湿性に優れている。
（６）吸湿性Ｂ
比較例２で得られた染色編地の吸湿率を１００としたときの実施例５〜７で得られた染色編地の吸湿率の相対値を求め、その値を吸湿性の指標とした。なお、染色編地の吸湿性Ｂの値が大きいほど、当該染色編地は吸湿性に優れている。
（７）速乾性
比較例２で得られた染色編地の放湿速度を１００としたときの実施例５〜７で得られた染色編地の放湿速度の相対値を求め、その値を速乾性の指標とした。なお、染色編地の速乾性の値が大きいほど、当該染色編地は速乾性に優れている。
【００８８】
【表２】
2019011542.tif 000004
【００８９】
表２に示された結果から、実施例５〜７で得られた染色編地は、いずれも、比較例２で得られた染色編地と対比して、吸湿性Ａおよび吸湿性Ｂに格段に優れており、さらに速乾性にも格段に優れていることがわかる。したがって、実施例５〜７で得られた染色編地を例えば衣服などに使用したとき、衣服に付着した汗などの水分を迅速に吸収し、乾燥時には衣服内の水分を迅速に放出することから、衣服内の蒸れを軽減するものと考えられる。
【００９０】
以上の結果から、実施例５〜７で得られた染色編地を衣服に用いた場合、当該衣服は、当該衣服内の湿度環境を快適に保つので、冬期における空気の乾燥からヒトの肌を守ることが期待される。
【００９１】
実施例８
製造例１で得られたレーヨン／綿混糸を経糸および緯糸に用いて織布を製造した。得られた織布の性能を実験例１と同様にして評価したところ、吸湿性に優れ、速乾性にも優れていることが確認された。
【００９２】
実施例９
実施例２で得られたレーヨン繊維を用い、水流交絡法によって不織布を製造した。得られた不織布の性能を実験例１と同様にして評価したところ、吸湿性に優れ、速乾性にも優れていることが確認された。
【００９３】
実施例１０
実施例２で得られたレーヨン繊維をカード機に装入することにより、繊維ウェブを形成させた。前記で得られた繊維ウェブを搬送ベルト上に載置した後、搬送ベルトを走行させながら、水流噴射器から当該繊維ウェッブに向けて水圧２ＭＰａ、５ＭＰａおよび５ＭＰａの高圧水流を順次噴射することにより、繊維ウェブに水流交絡処理を施した。次に、水流交絡処理が施された繊維ウェブを脱水し、乾燥させることにより、目付４５ｇ／ｍ3の不織布を得た。
【００９４】
実施例１１
実施例１０において、実施例２で得られたレーヨン繊維の代わりに実施例２で得られたレーヨン繊維５０質量％と市販の普通レーヨン繊維５０質量％との混合物を用いたこと以外は、実施例１０と同様の操作を行なうことにより、目付４５ｇ／ｍ3の不織布を得た。
【００９５】
実施例１２
実施例１０において、実施例２で得られたレーヨン繊維の代わりに実施例２で得られたレーヨン繊維３０質量％と市販の普通レーヨン繊維７０質量％との混合物を用いたこと以外は、実施例１０と同様の操作を行なうことにより、目付４５ｇ／ｍ3の不織布を得た。
【００９６】
比較例３
実施例１０において、実施例２で得られたレーヨン繊維の代わりに市販の普通レーヨンを用いたこと以外は、実施例１０と同様の操作を行なうことにより、目付４５ｇ／ｍ3の不織布を得た。
【００９７】
実験例２
実施例１０〜１２および比較例３で得られた不織布を用い、各不織布の吸水率Ａを以下の測定方法に基づいて測定した。
【００９８】
〔吸水率Ａの測定方法〕
実施例１０〜１２および比較例３で得られた不織布を縦５ｃｍ、横５ｃｍの大きさに裁断することによって試験片Ｐを得た。試験片Ｐを２０℃に保たれた水中に１５分間浸漬させることによって試験片Ｐに吸水させた後、遠心力１０００Ｇにて１０分間遠心分離機で脱水させることにより、試験片Ｑを得た。試験片Ｐおよび試験片Ｑを用い、式：
[吸水率Ａ]
＝｛［（試験片Ｑの質量）−（試験片Ｐの質量）］÷［試験片Ｐの質量]｝×１００
に基づいて吸水率を求めた。吸水率Ａの測定結果を表３に示す。
【００９９】
【表３】
2019011542.tif 000005
【０１００】
次に、実施例１０〜１２および比較例３で得られた不織布の吸水率Ｂの経時変化を調べるために、前記で得られた試験片Ｐを用い、試験片Ｐの吸水率Ｂの経時変化の測定方法に基づいて調べた。
【０１０１】
〔吸水率Ｂの経時変化の測定方法〕
試験片Ｐを２０℃に保たれた水中に１５分間浸漬させることによって試験片Ｒを作製した。前記で得られた試験片Ｒを槽内温度が２５℃であり、相対湿度が４０％である恒温槽内に垂直に吊るして放置し、試験片Ｒの質量の経時変化を調べた。恒温槽内での放置開始から所定時間経過時の試験片Ｒの質量を測定し、式：
［吸水率Ｂ］
＝｛［（恒温槽内での放置開始から所定時間経過時の試験片Ｒの質量）
−（試験片Ｐの質量）］÷［試験片Ｐの質量]｝×１００
に基づいて吸水率Ｂを求めた。吸水率Ｂの測定結果を図１に示す。図１は、実施例１０〜１２および比較例３で得られた不織布の吸水率Ｂの経時変化の測定結果を示すグラフである。
【０１０２】
図１において、符号Ａは、実施例１０で得られた不織布の吸水率Ｂの経時変化を示し、符号Ｂは、実施例１１で得られた不織布の吸水率Ｂの経時変化を示し、符号Ｃは、実施例１２で得られた不織布の吸水率Ｂの経時変化を示し、符号Ｄは、比較例３で得られた不織布の吸水率Ｂの経時変化を示す。
【０１０３】
表３および図１に示された結果から、実施例１０〜１２で得られた不織布は、いずれも、比較例３で得られた不織布と対比して、吸水率Ａおよび吸水率Ｂが高いことから、吸水性に優れており、不織布に含まれているレーヨン繊維の含有率が高いほど吸湿性が向上する傾向があることがわかる。
【０１０４】
したがって、実施例１０〜１２で得られた不織布が使用された化粧用フェースマスクは、吸水性に優れていることから、美容液などの化粧料を多量に含浸させることができるので、ヒトの肌に化粧料を多量に供給することによって美容効果を高めることが期待される。
【産業上の利用可能性】
【０１０５】
本発明のレーヨン繊維は、吸湿性、吸水性および速乾性に優れていることから、例えば、手袋、肌着、靴下、シャツ、洋服などの衣類をはじめ、フェースマスク、紙おむつ用素材、拭き取り化粧水シートなどの化粧用シートなどの種々の用途に使用することが期待される。
【図１】
2019011542.tif 000006